(57)【要約】      （修正有）【課題】フレキシブル基板に安定に付着することができると共に金属光沢による光反射を低減することができる、タッチスクリーンに用いられる電極構造を提供する。【解決手段】タッチスクリーンに用いられる電極構造は、フレキシブル基板１１と、フレキシブル基板１１の上に設けられる複数の電極線１９と、を含む。複数の電極線１９のうちの少なくとも一つの電極線１９は、フレキシブル基板の上に設けられる第１の接着層１２、第１の接着層１２の上に設けられる第２の接着層１３、第２の接着層１３の上に設けられる導電層１４、導電層１４の上に設けられる第１の耐食層１５及び第２の耐食層を含む。【選択図】図１
0003188010.tif 000002
【実用新案登録請求の範囲】
【請求項１】
フレキシブル基板と、前記フレキシブル基板の上に設けられる複数の電極線と、を含み、
前記複数の電極線のうちの少なくとも一つの前記電極線は、
前記フレキシブル基板の上に設けられる第１の接着層と、
前記第１の接着層の上に設けられる第２の接着層と、
前記第２の接着層の上に設けられる導電層と、
前記導電層の上に設けられる第１の耐食層と、
を含むことを特徴とするタッチスクリーンに用いられる電極構造。
【請求項２】
前記第１の接着層、前記第２の接着層、前記導電層及び前記第１の耐食層は、階段状表面になるように前記フレキシブル基板の上に形成されることを特徴とする請求項１に記載のタッチスクリーンに用いられる電極構造。
【請求項３】
前記複数の電極線のうちの少なくとも一つの前記電極線は、第２の耐食層を更に含み、
前記第２の耐食層は、少なくとも前記導電層の側面を被覆することを特徴とする請求項１または２に記載のタッチスクリーンに用いられる電極構造。
【請求項４】
前記第２の耐食層は、階段状表面を有する薄い層であることを特徴とする請求項３に記載のタッチスクリーンに用いられる電極構造。
【請求項５】
前記第２の耐食層は、粒子直径が３００ｎｍ〜８００ｎｍである粒子状表面を有することを特徴とする請求項３に記載のタッチスクリーンに用いられる電極構造。
【請求項６】
前記第２の耐食層は、曲面を有する薄い層であることを特徴とする請求項３に記載のタッチスクリーンに用いられる電極構造。
【請求項７】
前記第１の接着層、前記第２の接着層、前記導電層及び前記第１の耐食層は非平坦な表面を有することを特徴とする請求項１〜３および６のいずれか１項に記載のタッチスクリーンに用いられる電極構造。
【請求項８】
前記フレキシブル基板を形成するための材料は、ポリエチレンテレフタレート（ｐｏｌｙｅｔｈｙｌｅｎｅ ｔｅｒｅｐｈｔｈａｌａｔｅ、ＰＥＴ）、ポリエーテルイミド（ｐｏｌｙｅｔｈｅｒ  ｉｍｉｄｅ、ＰＥＩ）、ポリフェニルサルホン（ｐｏｌｙｐｈｅｎｙｌｓｕｌｆｏｎｅ、ＰＰＳＵ）、ポリイミド（ｐｏｌｙｉｍｉｄｅ、ＰＩ）、及びそれらの複合材料からなる群から選ばれる少なくとも１つであることを特徴とする請求項１〜７のいずれか１項に記載のタッチスクリーンに用いられる電極構造。
【請求項９】
前記第１の接着層を形成するための材料は、高分子材料、酸化物材料、金属材料、及びそれらの複合材料からなる群から選ばれる少なくとも１つであることを特徴とする請求項１〜８のいずれか１項に記載のタッチスクリーンに用いられる電極構造。
【請求項１０】
前記高分子材料は、アクリル、ポリエチレンテレフタレート、ポリエチレンイミン（ｐｏｌｙｅｔｈｙｌｅｎｉｍｉｎｅ）、ポリフェニルサルホン、ポリイミド、ポリ（3，4−エチレンジオキシチオフェン）（ＰＥＤＯＴ）、ポリアニリン（ｐｏｌｙａｎｉｌｉｎｅ）、ポリピロール（ｐｏｌｙｐｙｒｒｏｌｅ）、及びそれらの複合材料からなる群から選ばれる少なくとも１つであることを特徴とする請求項９に記載のタッチスクリーンに用いられる電極構造。
【請求項１１】
前記酸化物材料は、酸化チタン、酸化タンタル、二酸化ケイ素、酸化アルミニウム、及びそれらの複合材料からなる群から選ばれる少なくとも１つであることを特徴とする請求項９または１０に記載のタッチスクリーンに用いられる電極構造。
【請求項１２】
前記金属材料は、銅、銀、アルミニウム、モリブデン、ニッケル、クロム、タングステン、チタン、珪素、錫、亜鉛、鉄、及びそれらの合金からなる群から選ばれる少なくとも１つであることを特徴とする請求項９〜１１のいずれか１項に記載のタッチスクリーンに用いられる電極構造。
【請求項１３】
前記第２の接着層を形成するための材料は、銅、銀、モリブデン、ニッケル、クロム、タングステン、チタン、錫、亜鉛、アルミニウム、鉄、及びそれらの合金からなる群から選ばれる少なくとも１つであることを特徴とする請求項１〜１２のいずれか１項に記載のタッチスクリーンに用いられる電極構造。
【請求項１４】
前記導電層を形成するための材料は、銅、金、銀、アルミニウム、タングステン、鉄、ニッケル、クロム、チタン、モリブデン、錫、亜鉛、及びそれらの合金からなる群から選ばれる少なくとも１つであることを特徴とする請求項１〜１３のいずれか１項に記載のタッチスクリーンに用いられる電極構造。
【請求項１５】
前記第１の耐食層を形成するための材料は、銅、銀、アルミニウム、モリブデン、ニッケル、クロム、タングステン、チタン、珪素、錫、亜鉛、鉄、及びそれらの合金からなる群から選ばれる少なくとも１つであることを特徴とする請求項１〜１４のいずれか１項に記載のタッチスクリーンに用いられる電極構造。
【請求項１６】
前記第２の耐食層を形成するための材料は、酸化物材料、高分子材料、炭素及びそれらの複合材料からなる群から選ばれる少なくとも１つであることを特徴とする請求項３〜６のいずれか１項に記載のタッチスクリーンに用いられる電極構造。
【請求項１７】
前記酸化物材料は、二酸化ケイ素、酸化チタン、酸化アルミニウム、及びそれらの複合材料からなる群から選ばれる少なくとも１つであることを特徴とする請求項１６に記載のタッチスクリーンに用いられる電極構造。
【請求項１８】
前記高分子材料は、アクリル、アルキルベンズイミダゾール（ａｌｋｙｌ ｂｅｎｚｉｍｉｄａｚｏｌｅ）混合物、アルキルベンズイミダゾール化合物、ポリエチレンテレフタレート（ｐｏｌｙｅｔｈｙｌｅｎｅ ｔｅｒｅｐｈｔｈａｌａｔｅ、ＰＥＴ）、ポリ（3，4−エチレンジオキシチオフェン）（ＰＥＤＯＴ）、ポリアニリン（ｐｏｌｙａｎｉｌｉｎｅ）、ポリピロール（ｐｏｌｙｐｙｒｒｏｌｅ）、及びそれらの複合材料からなる群から選ばれる少なくとも１つであることを特徴とする請求項１６または１７に記載のタッチスクリーンに用いられる電極構造。
【請求項１９】
前記第１の接着層、前記第２の接着層、前記第１の耐食層及び前記第２の耐食層のそれぞれの厚さは０．００１μｍ〜１μｍであり、
前記導電層の厚さは０．００１μｍ〜５μｍであることを特徴とする請求項３〜６のいずれか１項に記載のタッチスクリーンに用いられる電極構造。
【請求項２０】
前記第１の接着層、前記第２の接着層、前記第１の耐食層、及び前記第２の耐食層のそれぞれの反射率は１％〜５０％であり、
前記第１の接着層及び前記第２の接着層の総反射率は３０％以下であり、
前記第１の耐食層及び前記第２の耐食層の総反射率は３０％以下であることを特徴とする請求項３〜６および１９のいずれか１項に記載のタッチスクリーンに用いられる電極構造。
【請求項２１】
前記導電層は純金属材料であり、
前記第２の接着層の材料成分は５０％以上の前記純金属材料を有し、
前記第１の接着層の材料成分は５０％以下の前記純金属材料を有することを特徴とする請求項１に記載のタッチスクリーンに用いられる電極構造。
【考案の詳細な説明】
【技術分野】
【０００１】
本考案は、タッチスクリーン（ｔｏｕｃｈｓｃｒｅｅｎ）に用いられる電極構造に関し、特にフレキシブルタッチパネルに用いられる電極構造に関する。
【背景技術】
【０００２】
従来のタッチパネルは、電極が目視されないように通常インジウムスズ酸化物（Ｉｎｄｉｕｍ  Ｔｉｎ  Ｏｘｉｄｅ、ＩＴＯ）を使用して電極を形成するようにしている。しかしながら、タッチパネルの大型化傾向に伴い、インジウムスズ酸化物を使用した電極の有する例えばインピーダンスが高い、タッチに対する応答速度が遅いなど大型化には不利な要素も重視されつつある。従って、当業者は、金属細線で電極を構成することを試みている。
【０００３】
一般には、金属導体で形成した電極を使用するタッチパネルにおいて、金属導体と汎用の基板との間の付着力があまりよくないため、電極脱落の不具合がよく発生して、タッチパネルの品質に悪影響を与える。一方、金属導体で形成した電極をフレキシブルタッチパネルに応用する場合、環境条件の変化による基板形状の頻繁変更によって、電極脱落の不具合は一層深刻になる。
【０００４】
また、金属導体は、金属光沢による光反射が起こりやすいため、肉眼で目視される欠点が存在する。そこで、如何にして、フレキシブルタッチパネルに応用する際に電極脱落の不具合を防げると共に電極を目視できない電極構造を提供するかが、極めて期待されている。
【考案の概要】
【考案が解決しようとする課題】
【０００５】
本考案は、フレキシブル基板に安定に付着することができると共に金属光沢による光反射を低減することができる、タッチスクリーンに用いられる電極構造を提供することを課題とする。
【課題を解決するための手段】
【０００６】
本考案に係るタッチスクリーンに用いられる電極構造は、フレキシブル基板と、フレキシブル基板の上に設けられる複数の電極線と、を含む。複数の電極線のうちの少なくとも一つの電極線は、フレキシブル基板の上に設けられる第１の接着層と、第１の接着層の上に設けられる第２の接着層と、第２の接着層の上に設けられる導電層と、導電層の上に設けられる第１の耐食層と、を含む。
【０００７】
本考案の実施例において、電極線は、少なくとも導電層の側部を被覆する若しくはフレキシブル基板に第１の耐食層、導電層、第２の接着層及び第１の接着層を完全に被覆する第２の耐食層を更に含む。第２の耐食層は、肉眼で反射光が見えないように光線を異なる角度に反射させることによって反射防止効果を奏することができる。
【０００８】
本考案に係るタッチスクリーンに用いられる電極構造における電極線において、第１の接着層はフレキシブル基板に対する付着性を向上するのに用いられ、第２の接着層は導電層と第１の接着層との間の接着性を向上するのに用いられる。
【考案の効果】
【０００９】
本考案に係るタッチスクリーンに用いられる電極構造によれば、第１の接着層によりフレキシブル基板に対する付着性を向上すると共に、第２の接着層により導電層と第１の接着層との間の接着性を向上することによって、導電層をフレキシブル基板に安定に付着させることができるため、基板の形状が変えられても、導電層が脱落し難い。また、各層のエッチング率を制御することで階段状表面の電極構造を生成するため、光線を散乱させることによって電極構造が目視される可能性を低減することができる。
【図面の簡単な説明】
【００１０】
【図１】本考案の第１の実施例に係るタッチスクリーンに用いられる電極構造の断面図である。
【図２】本考案の第２の実施例に係るタッチスクリーンに用いられる電極構造の断面図である。
【図３】本考案の第３の実施例に係るタッチスクリーンに用いられる電極構造の断面図である。
【図４】本考案の第４の実施例に係るタッチスクリーンに用いられる電極構造の断面図である。
【図５】本考案の第５の実施例に係るタッチスクリーンに用いられる電極構造の断面図である。
【図６】本考案に係るタッチスクリーンに用いられる電極構造を使用するタッチ装置の模式図である。
【考案を実施するための形態】
【００１１】
本考案が所定の目的を達するために採用した技術、方法及び効果を一層理解できるよう、以下に本考案に関する詳細説明と添付図面を参照することで、本考案の目的、特徴がこれによって深く具体的に理解されると信じる。しかしながら、添付図面は参考と説明用に供したに過ぎず、本考案に制限を課すものではない。
【００１２】
以下、本明細書と図面に開示された本考案に係るタッチスクリーンに用いられる電極構造の実施形態は、本考案の技術内容をより分かりやすく説明し、本考案の理解を助けるために実施例を挙げたものに過ぎず、本考案の実用新案登録請求の範囲を限定するものではない。ここに開示された実施形態以外にも、本考案の技術的思想に基づく他の変形例も実施可能であることは、本考案の属する技術分野における当業者に自明なことである。
【００１３】
図１は、本考案の第１の実施例に係るタッチスクリーンに用いられる電極構造の断面図である。本実施例において、タッチスクリーンに用いられる電極構造は、フレキシブル基板１１及び複数の電極線１９（便宜上、図１において、一つの電極線のみを示す）を含む。複数の電極線１９は、フレキシブル基板１１の上に並列に配置されるようにしてもよい。電極線１９は、フレキシブル基板１１の上に設けられる第１の接着層１２と、第１の接着層１２の上に設けられる第２の接着層１３と、第２の接着層１３の上に設けられる導電層１４と、導電層１４の上に設けられる第１の耐食層１５と、を含む。
【００１４】
詳しく説明すると、第１の接着層１２は、フレキシブル基板１１の上に被覆されており、フレキシブル基板１１に対する付着性を向上するのに用いられる。第１の接着層１２は、反射防止、干渉防止、干渉縞防止、耐摩耗、引っかき傷防止などの特性を有すると共に、目視快適性を提供することができる。第２の接着層１３は、第１の接着層１２の上に被覆されており、導電層１４と第１の接着層１２との間の接着性を向上すると共に、電極線１９全体の導電率を維持するのに用いられる。導電層１４は、第２の接着層１３の上に被覆されており、導電に用いられる。第１の耐食層１５は、導電層１４の上に被覆される。第１の耐食層１５は、その耐食性が導電層１４の耐食性よりもよいため、製作過程（エッチング）の際に導電層１４が深刻な侵食に晒されるのを防ぐことができるため、電極線１９は正常の線幅を保つことができる。
【００１５】
具体的に言えば、第１の接着層１２はフレキシブル基板１１との間に強い付着力を与えることができ、第２の接着層１３は第１の接着層１２と導電層１４との間の付着力を与えることができるため、第１の接着層１２及び第２の接着層１３は、脱落しにくいように導電層１４をフレキシブル基板１１の上に強固に付着させることができる。また、第１の接着層１２及び第２の接着層１３は、反射防止、干渉防止、干渉縞防止、耐摩耗、引っかき傷防止などの特性を有すると共に、目視快適性を提供することができる。また、第１の耐食層１５は、金属電極への酸化又は腐食を緩めることができる。
【００１６】
上述の効果を達成するために、フレキシブル基板１１を形成するための材料は、ポリエチレンテレフタレート（ｐｏｌｙｅｔｈｙｌｅｎｅ ｔｅｒｅｐｈｔｈａｌａｔｅ、ＰＥＴ）、ポリエーテルイミド（ｐｏｌｙｅｔｈｅｒ  ｉｍｉｄｅ、ＰＥＩ）、ポリフェニルサルホン（ｐｏｌｙｐｈｅｎｙｌｓｕｌｆｏｎｅ、ＰＰＳＵ）、ポリイミド（ｐｏｌｙｉｍｉｄｅ、ＰＩ）、及びそれらの複合材料からなる群から選ばれる少なくとも１つである。
【００１７】
また、第１の接着層１２を形成するための材料は、高分子材料、酸化物材料、金属材料、及びそれらの複合材料からなる群から選ばれる少なくとも１つである。詳しく説明すると、高分子材料は、第１の接着層１２とフレキシブル基板１１との間の付着力を向上するためのものである。酸化物材料は、反射防止、干渉防止、干渉縞防止、耐摩耗、引っかき傷防止に役に立つ。金属材料は、第１の接着層１２と第２の接着層１３の付着力を向上するためのものである。高分子材料は、アクリル、ポリエチレンテレフタレート、ポリエチレンイミン（ｐｏｌｙｅｔｈｙｌｅｎｉｍｉｎｅ）、ポリフェニルサルホン、ポリイミド、ポリ（3，4−エチレンジオキシチオフェン）（ＰＥＤＯＴ）、ポリアニリン（ｐｏｌｙａｎｉｌｉｎｅ）、ポリピロール（ｐｏｌｙｐｙｒｒｏｌｅ）、及びそれらの複合材料からなる群から選ばれる少なくとも１つである。酸化物材料は、非晶質（ａｍｏｒｐｈｏｕｓ）型又は多結晶（ｐｏｌｙｃｒｙｓｔａｌｌｉｎｅ）型の酸化物薄膜又は粉末であってもよい。酸化物材料は、酸化チタン、酸化タンタル、二酸化ケイ素、酸化アルミニウム、及びそれらの複合材料からなる群から選ばれる少なくとも１つである。金属材料は、銅、銀、アルミニウム、モリブデン、ニッケル、クロム、タングステン、チタン、珪素、錫、亜鉛、鉄、及びそれらの合金からなる群から選ばれる少なくとも１つである。また、上述した高分子材料、酸化物材料及び金属材料は、単独で使用してもよく、二種類の材料又は三種類の材料で形成された混合の複合材料若しくは多層の複合材料として使用されてもよい。例を挙げて説明すると、高分子材料と酸化物材料からなる複合材料、高分子材料と金属材料からなる複合材料、酸化物材料と金属材料からなる複合材料、高分子材料、酸化物材料及び金属材料からなる複合材料などであってもよい。また、複合材料を使用する場合、その比例範囲として、高分子材料は１０〜９０％であってもよく、酸化物材料１０〜９０％であってもよく、金属材料は１０〜９０％であってもよい。酸化物材料は、多層の複合材料であってもよい。実施例において、例えば厚さが９００ｎｍの二酸化ケイ素及び厚さが１００ｎｍの酸化チタンからなる多層の酸化物を使用してもよい。また、第１の接着層１２の厚さは０．００１μｍ〜１μｍであることが好ましい。また、第１の接着層１２は、１％〜５０％の反射率、好ましくは３０％以下の反射率を有する。
【００１８】
本考案において、第２の接着層１３を形成するための材料は、銅、銀、モリブデン、ニッケル、クロム、タングステン、チタン、錫、亜鉛、アルミニウム、鉄、及びそれらの合金からなる群から選ばれる少なくとも１つであり、その厚さが０．００１μｍ〜１μｍであることが好ましい。第２の接着層１３は、１％〜５０％の反射率、好ましくは３０％以下の反射率を有する。また、全体から見れば、第１の接着層１２と第２の接着層１３の総反射率は３０％以下であることが好ましい。
【００１９】
本考案において、導電層１４を形成するための材料は、銅、金、銀、アルミニウム、タングステン、鉄、ニッケル、クロム、チタン、モリブデン、錫、亜鉛、及びそれらの合金からなる群から選ばれる少なくとも１つであり、その厚さが０．００１μｍ〜５μｍであることが好ましい。
【００２０】
接着性及び導電性の最適化を達成するために、導電層１４が純金属材料である場合、第２の接着層１３の材料の成分は５０％以上の当該純金属材料を有し、且つ、第１の接着層１２の材料成分は５０％以下の当該純金属材料を有する。好ましい実施例において、導電層１４は純銅導線であり、第１の接着層１２はニッケル、銅、クロム、鉄からなる合金であり、ニッケル、銅、クロム、鉄の成分比例は約６０：３０：１０：０若しくは８０：１０：５：５であるようにしてもよい。また、ニッケル及びタングステンの成分比例は５０：５０であるようにしてもよい。第１の接着層１２は、珪素、リンなど他の材料を微量に含むようにしてもよい。また、第２の接着層１３は、銅、ニッケル、クロムからなる合金であり、銅、ニッケル、クロムの成分比例は約６０：３０：１０であるようにしてもよい。また、銅、ニッケル、タングステンの成分比例は６０：２０：２０であるようにしてもよい。また、第２の接着層１３は、珪素、リンなど他の材料を微量に含むようにしてもよい。
【００２１】
本考案において、第１の耐食層１５を形成するための材料は、銅、銀、アルミニウム、モリブデン、ニッケル、クロム、タングステン、チタン、珪素、錫、亜鉛、鉄、及びそれらの合金からなる群から選ばれる少なくとも１つであってもよい。好ましい実施例において、第１の耐食層１５の厚さは、０．００１μｍ〜１μｍであることが好ましい。第１の耐食層１５は、１％〜５０％の反射率、好ましくは３０％以下の反射率を有する。
【００２２】
本考案に係るタッチスクリーンに用いられる電極構造を製造する過程において、各層に対するエッチング速度を制御することによって、第１の接着層１２、第２の接着層１３、導電層１４、第１の耐食層１５をフレキシブル基板１１の上に段階状表面に形成することができる（図１に示すように）。段階状表面が不規則形状であるため、光線が電極表面で反射されると、反射光は異なる角度の方向に散乱し、これにより、人目が電極構造の存在を目視することができない。
【００２３】
図２は本考案の第２の実施例に係るタッチスクリーンに用いられる電極構造の断面図である。本考案において、電極線１９は、第１の耐食層１５の上に設けられる第２の耐食層２６を含んでもよい。第２の耐食層２６は、少なくとも導電層１４の側辺を被覆しなければならない。また、必要に応じて、第２の耐食層２６は、フレキシブル基板１１の上に第１の耐食層１５、導電層１４、第２の接着層１３及び第１の接着層１２を完全に被覆するようにしてもよい。第２の耐食層２０が第１の耐食層１５を被覆する目的は、導電層１４に対する耐食性を向上したり、金属電極に対する異物の摩擦による損害を低減したり、金属電極の正面及び側面による光反射を低減したりすることにある。
【００２４】
本考案において、第２の耐食層２６を形成するための材料は、酸化物材料、高分子材料、及びそれらの複合材料からなる群から選ばれる少なくとも１つであってもよい。酸化物材料は、二酸化ケイ素、酸化チタン、酸化アルミニウム、及びそれらの複合材料からなる群から選ばれる少なくとも１つであってもよい。高分子材料は、アクリル、アルキルベンズイミダゾール（ａｌｋｙｌ ｂｅｎｚｉｍｉｄａｚｏｌｅ）混合物、アルキルベンズイミダゾール化合物、ポリエチレンテレフタレート（ｐｏｌｙｅｔｈｙｌｅｎｅ ｔｅｒｅｐｈｔｈａｌａｔｅ、ＰＥＴ）、ポリ（3，4−エチレンジオキシチオフェン）（ＰＥＤＯＴ）、ポリアニリン（ｐｏｌｙａｎｉｌｉｎｅ）、ポリピロール（ｐｏｌｙｐｙｒｒｏｌｅ）、炭素、及びそれらの複合材料からなる群から選ばれる少なくとも１つであってもよい。また、複合材料を使用する場合、その材料の比例として、高分子材料は１０〜９０％、酸化物材料は１０〜９０％であるようにしてもよい。また、第２の耐食層２６の厚さは０．００１μｍ〜１μｍであることが好ましい。また、第２の耐食層２６は、１％〜５０％の反射率、好ましくは３０％以下の反射率を有する。また、全体から見れば、第１の耐食層１５と第２の耐食層２６の総反射率は３０％以下であることが好ましい。
【００２５】
図３は、本考案の第３の実施例に係るタッチスクリーンに用いられる電極構造の断面図である。図４は、本考案の第４の実施例に係るタッチスクリーンに用いられる電極構造の断面図である。図２との相違点として、図３において、第２の耐食層３６は、段階状表面を有する薄い層である。一方、図２との相違点として、図４において、第２の耐食層４６は、粒子直径が９００ｎｍよりも小さい粒子状表面を有する。好ましくは、第２の耐食層４６は、粒子直径が３００ｎｍ〜８００ｎｍである粒子状表面を有する。また、図２において、第２の耐食層２６は、曲面を有する薄い層である。第２の耐食層２６、３６、４６は、電極に対する腐食を防げるだけではなく、金属電極による光反射を低減する効果も有する。図５は、本考案の第５の実施例に係るタッチスクリーンに用いられる電極構造の断面図である。図２及び図５において、電極構造は、曲面を有する薄い層である第２の耐食層（２６、５６）を有する。図２との相違点として、図５において、第１の接着層５２、第２の接着層５３、導電層５４、第１の耐食層５５の何れも非平坦で且つ粗面化の表面を有するため、金属電極による光反射を更に低減することができる。
【００２６】
また、上述した各エレメントの材料及び厚さは例示に過ぎず、同じ効果を達成することができれば、各エレメントの材料及び厚さについては特に制限がない。
【００２７】
図６は、本考案に係るタッチスクリーンに用いられる電極構造を使用するタッチ装置の模式図である。図６は、本考案に係るタッチスクリーンに用いられる電極構造におけるフレキシブル基板１１及び複数の電極線１９の配置状態を模式的に示す。図６に示すように、フレキシブル基板１１の上表面及び下表面に、電極線１９は、互いに絶縁的に重畳する。電極線１９が通電されると、容量式検知を行うことができる。また、図示において、フレキシブル基板１１に突出する電極線１９は、便宜上の例示に過ぎず、本考案に限定するものではない。
【００２８】
上述したように、本考案に係るタッチスクリーンに用いられる電極構造において、第１の接着層１２とフレキシブル基板１１との間に生ずる強い付着力、及び第２の接着層１３により第１の接着層１２と導電層１４との間の粘着性によって、電極線１９をフレキシブル基板１１の上に安定に付着させることができる。更に、第１の耐食層１５により導電層１４への酸化又は腐食を低減することができる。第２の耐食層２６、３６、４６、５６により導電層１４の側面を被覆する。二層の耐食層による保護構造によれば、電極への酸化若しくは水気による電極への腐食を有効に防ぐことができるため、電極の寿命を延長することができる。また、本考案において、電極構造は階段状表面を有するため、金属電極による光反射を低減することができる。更に、酸化物材料で形成された第２の接着層１３及び第２の耐食層２６、３６、４６、５６によれば、反射防止、干渉防止、干渉縞防止などの特性を有すると共に、目視快適性を提供することができる。
【００２９】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００３０】
１１  フレキシブル基板
１２、５２  第１の接着層
１３、５３  第２の接着層
１４、５４  導電層
１５、５５  第１の耐食層
１９  電極線
２６、３６、４６、５６  第２の耐食層
【図１】
0003188010.tif 000003
【図２】
0003188010.tif 000004
【図３】
0003188010.tif 000005
【図４】
0003188010.tif 000006
【図５】
0003188010.tif 000007
【図６】
0003188010.tif 000008